(57)【要約】【課題】元素としての銅を含まない、又は銅の含有率が０．５質量％を超えない環境有害性、及び人体有害性が低い組成で、回生協調ブレーキに代表される軽負荷の制動でも適切にトランスファフィルム（ＴＦ）を形成し、安定した摩擦係数を発現する摩擦材を与える摩擦材組成物の提供。【解決手段】結合材、有機充填材、無機充填材、及び繊維基材を含有する摩擦材組成物であり、元素としての銅を含まない、又は銅の含有率が０．５質量％を超えず、チタン酸カリウムを含有し、更にチタン酸リチウムカリウム又はチタン酸マグネシウムカリウムのうち少なくとも１種類を含有し、前記チタン酸カリウム及び前記チタン酸リチウムカリウム又はチタン酸マグネシウムカリウムのうち少なくとも１種類の合計が１０〜３５質量％であり、大気雰囲気下５００℃で加熱した際の質量減少率が５〜２０％である摩擦材組成物。【選択図】なし【特許請求の範囲】
【請求項１】
結合材、有機充填材、無機充填材、および繊維基材を含有する摩擦材組成物であり、
元素としての銅を含まない、または銅の含有率が０．５質量％を超えず、
チタン酸カリウムを含有し、
さらにチタン酸リチウムカリウム、チタン酸マグネシウムカリウムのうち少なくとも１種類を含有し、
前記チタン酸カリウムおよび前記チタン酸リチウムカリウム、チタン酸マグネシウムカリウムのうち少なくとも１種類の合計が１０〜３５質量％であり、
大気雰囲気下５００℃で加熱した際の質量減少率が５〜２０％である摩擦材組成物。
【請求項２】
珪酸ジルコニウム、酸化ジルコニウム、酸化マグネシウムのうち少なくとも１種類を１１〜３０質量％含有する請求項１に記載の摩擦材組成物。
【請求項３】
金属粉、あるいは金属繊維として鉄、錫、亜鉛、アルミニウムのうち少なくとも１種類を０．５〜５質量％含有する、請求項１または２に記載の摩擦材組成物。
【請求項４】
結合材、有機充填材、無機充填材、および繊維基材を含有し、
元素としての銅を含まない、または銅の含有率が０．５質量％を超えず、
チタン酸カリウムを含有し、
さらにチタン酸リチウムカリウム、チタン酸マグネシウムカリウムのうち少なくとも１種類を含有し、
前記チタン酸カリウムおよび前記チタン酸リチウムカリウム、チタン酸マグネシウムカリウムのうち少なくとも１種類の合計が１０〜３５質量％である摩擦材組成物を成形してなる摩擦材であって、
大気雰囲気下５００℃で加熱した際の質量減少率が５〜２０％である部分を有する摩擦材。
【請求項５】
前記摩擦材組成物が、珪酸ジルコニウム、酸化ジルコニウム、酸化マグネシウムのうち少なくとも１種類を１１〜３０質量％含有する請求項４に記載の摩擦材。
【請求項６】
前記摩擦材組成物が、金属粉、あるいは金属繊維として鉄、錫、亜鉛、アルミニウムのうち少なくとも１種類を０．５〜５質量％含有する請求項４または５に記載の摩擦材。
【請求項７】
請求項４〜６のいずれかに記載の摩擦材と裏金とを一体化してなる摩擦部材。
【発明の詳細な説明】
【技術分野】
【０００１】
本発明は、自動車等の制動に用いられるディスクブレーキパッド、ブレーキライニング等の摩擦材に適した摩擦材組成物、該摩擦材組成物を用いた摩擦材および摩擦部材に関するものであり、特に、アスベストを含有しない摩擦材組成物、いわゆるノンアスベスト摩擦材に関するものである。
【背景技術】
【０００２】
自動車等には、制動のためにディスクブレーキパッドやブレーキライニング等の摩擦材が使用されている。ディスクブレーキパッドやブレーキライニング等の摩擦材は、相手材となるディスクロータやブレーキドラム等と摩擦することによって制動の役割を果たす。そのため摩擦材には、使用条件に応じた適切な摩擦係数（効き特性）が求められるだけでなく、ブレーキ鳴きが発生しにくいこと（鳴き特性）、摩擦材の寿命が長いこと（耐摩耗性）等が要求される。
【０００３】
摩擦材は繊維基材としてスチール繊維を３０〜６０質量％含有するセミメタリック材と、スチール繊維を３０質量％未満含有するロースチール材と、スチール繊維を含有しないＮＡО材に大別される。ただし、スチール繊維を微量に含有する摩擦材もＮＡО材に分類されることもある。
【０００４】
ＮＡО材はスチール繊維を含有しない、あるいはスチール繊維の含有率が極めて低いため、セミメタリック材やロースチール材と比較して、相手材であるディスクロータへの攻撃性が低いという特徴がある。このため現在、日本や米国では効き、鳴き、耐摩耗性のバランスに優れるＮＡО材が主流となっている。また、欧州では高速制動時の摩擦係数保持の観点でロースチール材が用いられることが多かったが、近年は市場の高級志向化に応えるべく、タイヤのホイール汚れやブレーキ鳴きが発生しにくいＮＡО材が用いられることも増えてきている。
【０００５】
ＮＡＯ材は、粉末や繊維の状態の銅を含有するものが一般的となっている。しかし、銅や銅合金を含有する摩擦材は、制動時に生成する摩耗粉中に銅を含むため、河川や湖を汚染するという可能性が示唆されており、米国のカリフォルニア州、ワシントン州では２０２１年以降は銅を５質量％以上、２０２３年以降は銅を０．５質量％以上含有する摩擦材の販売および新車への組み付けを禁止する法案が可決されており、これに対応するため銅を含有しない、あるいは銅の含有量が少ないＮＡＯ材の開発が急務となっている。
【０００６】
このような動きの中、銅を含有しない、あるいは銅の含有量が少ない摩擦材に関していくつかの特許（特許文献１、２等）が提案されている。
【先行技術文献】
【特許文献】
【０００７】
【特許文献１】特開２００２−１３８２７３号公報
【特許文献２】特開２０１５−００４０３７号公報
【発明の概要】
【発明が解決しようとする課題】
【０００８】
ＮＡО材は、ディスクロータ表面に摩擦材組成物が移着したトランスファフィルム（ＴＦ）を形成するが、このＴＦが摩擦係数の安定化に寄与するとともに、摩耗の抑制にも寄与する。このため、ＮＡＯ材の機能発現において、適正量のＴＦ形成が極めて重要である。
【０００９】
ＴＦを形成する摩擦材中の成分としては、各種有機物やチタン酸塩が挙げられる。フェノール樹脂やゴム成分、およびカシューダスト等の有機物は、ブレーキ時に発生する熱によって液状分解物となってディスクロータ表面にＴＦを形成する。また、チタン酸カリウムやチタン酸リチウムカリウム、チタン酸マグネシウムカリウムに代表されるチタン酸塩は、制動によって摩擦界面に延び、ＴＦの成分となる。
【００１０】
その他に、ＴＦを構成する摩擦材中の重要な成分として、銅も挙げられる。銅は粉末や繊維の状態で摩擦材に用いられるが、延性、展性が高く、制動によって摩擦材表面、およびディスクロータ表面に伸びてＴＦを形成する。また、新品時のブレーキロータ表面に残る製造時の研磨溝を潰す、あるいは埋めることで、上記の有機分解物やチタン酸塩等がＴＦとして定着しやすい面を形成する効果もある。しかしながら、銅を含有しない、あるいは銅の含有量が少ない摩擦材については、このような作用を有さず、ＴＦが形成され難いいものとなる。
【００１１】
さらに、近年では、自動車市場では回生協調ブレーキの普及が進んでいる。回生協調ブレーキでは、従来通りの摩擦材による摩擦抵抗だけでなく、タイヤの回転力を電力に変換する際の抵抗も制動力として利用する。このような回生協調ブレーキを用いる自動車においては、高速走行状態での制動においては、タイヤの回転力が高く、発電効率が大きくなることから回生協調ブレーキが多用され、摩擦材による制動は、回生協調ブレーキの発電効率の低い低速走行状態に限定されることとなり、摩擦材による制動の比率が格段に減ることとなる。
【００１２】
このため、回生協調ブレーキを用いる自動車においては、摩擦材による制動時に摩擦界面で生じる熱量が小さいため、有機分解物やチタン酸塩等のＴＦ成分がディスクロータ表面に移着し難いものとなる。また、上記の理由から銅も使用できなくなるため、よりいっそう、ＴＦを形成して安定した摩擦特性を発現することが難くなる。
【００１３】
特に、回生協調ブレーキでは制動が電子制御されるため、摩擦材の摩擦係数が安定していないとドライバーが想定した以上の制動力が発生して急ブレーキになってしまうことがある。逆に、ドライバーが求める制動力が得られず制動距離が伸びてしまうこともあり、快適なドライビングが損なわれる。
【００１４】
このような観点から考えると、特許文献１、２は、銅の高い熱伝導率や高温潤滑性に着目した、高速走行時の高負荷制動時の摩擦特性の補完を課題とするものであり、低速走行からの低負荷制動については考慮されていない。例えば特許文献１では、熱伝導の補完を目的として、銅の代わりに酸化マグネシウムと黒鉛を摩擦材中に４５〜８０体積％含有し、酸化マグネシウムと黒鉛の比率を１／１〜４／１とする方法が提案されているが、研削材である酸化マグネシウムと、潤滑材である黒鉛の添加量が極端に多くなり、各種摩擦特性をバランス良く改善することは困難である。
【００１５】
また特許文献２では、高温潤滑性の補完を目的として、銅の代わりに硫化第一鉄を１〜１５質量％含有するとともに、平均粒子径が１〜１００μｍの薄片状黒鉛を０．３〜５質量％含有させることで高速高負荷制動時の摩擦係数、および耐摩耗性を改良する方法が提案されているが、軽負荷制動時の摩擦係数の安定性を改善することは困難である。
【００１６】
そこで、本発明は、元素としての銅を含まない、あるいは含有率が０．５質量％を超えない環境有害性、および人体有害性が低い組成で、回生協調ブレーキに代表される軽負荷の制動でも適切にＴＦを形成し、安定した摩擦係数を発現する摩擦材を与える摩擦材組成物を提供することを目的とする。また、該摩擦材組成物を用いた摩擦材および摩擦部材を提供することを目的とする。
【課題を解決するための手段】
【００１７】
本発明者等は、ＴＦの形成に必須の有機充填材およびチタン酸塩について研究し、低速での軽負荷制動時において、その温度での有機充填材の分解量をある程度とすることができれば適正量のＴＦが形成できることを見出した。すなわち、チタン酸塩は制動によってブレーキロータ表面に転移することでＴＦを形成するが、低速低負荷条件において、それ単独では十分量のＴＦが形成できない。このため、低温で分解しやすい有機充填材の量を調整して、軽負荷制動時の摩擦熱に相当する温度で、ある程度の量の有機充填材が分解するよう摩擦材組成物を構成すれば、軽負荷制動時において有機充填材の分解物とチタン酸塩の転延物により良好なＴＦが形成されることを見出した。また、軽負荷制動時の摩擦熱に相当する温度での有機充填材の分解量は、熱重量分析における質量の減少量として把握できることを見出した。
【００１８】
本発明の摩擦材組成物は、これらの知見からなされたものであり、具体的に、結合材、有機充填材、無機充填材、および繊維基材を含有する摩擦材組成物であって、元素としての銅を含まない、または銅の含有率が０．５質量％を超えず、大気雰囲気下５００℃で加熱した際の質量減少率が５〜２０％であり、チタン酸カリウムを含有し、さらにチタン酸リチウムカリウム、チタン酸マグネシウムカリウムのうち少なくとも１種類を含有し、前記チタン酸カリウムおよび前記チタン酸リチウムカリウム、チタン酸マグネシウムカリウムのうち少なくとも１種類の合計が１０〜３５質量％としたものである。
【００１９】
本発明の摩擦材組成物においては、珪酸ジルコニウム、酸化ジルコニウム、酸化マグネシウムのうち少なくとも１種類を１１〜３０質量％含有することが好ましく、また、金属粉、あるいは金属繊維として鉄、錫、亜鉛、アルミニウムのうち少なくとも１種類を０．５〜５質量％含有することが好ましい。
【００２０】
また、本発明の摩擦材は、結合材、有機充填材、無機充填材、および繊維基材を含有し、元素としての銅を含まない、または銅の含有率が０．５質量％を超えず、チタン酸カリウムを含有し、さらにチタン酸リチウムカリウム、チタン酸マグネシウムカリウムのうち少なくとも１種類を含有し、前記チタン酸カリウムおよび前記チタン酸リチウムカリウム、チタン酸マグネシウムカリウムのうち少なくとも１種類の合計が１０〜３５質量％である摩擦材組成物を成形してなる摩擦材であって、大気雰囲気下５００℃で加熱した際の質量減少率が５〜２０％である部分を有するものである。
【００２１】
本発明の摩擦材においては、前記摩擦材組成物が、珪酸ジルコニウム、酸化ジルコニウム、酸化マグネシウムのうち少なくとも１種類を１１〜３０質量％含有することが好ましく、また、前記摩擦材組成物が、金属粉、あるいは金属繊維として鉄、錫、亜鉛、アルミニウムのうち少なくとも１種類を０．５〜５質量％含有することが好ましい。
【００２２】
さらに、本発明の摩擦部材は、上記の摩擦材組成物を成形してなる摩擦材と裏金とを一体化してなるものである。
【発明の効果】
【００２３】
本発明によれば、自動車用ディスクブレーキパッドやブレーキライニング等の摩擦材に用いた際に、環境有害性、および人体有害性が低い組成としつつ、回生協調ブレーキ等に代表される、軽負荷制動時に安定したＴＦを形成し、安定した摩擦係数を発現する摩擦材を与える摩擦材組成物を提供することができる。また、本発明によれば、上記特性を有する摩擦材および摩擦部材を提供することができる。
【発明を実施するための形態】
【００２４】
以下、本発明の摩擦材組成物、これを用いた摩擦材および摩擦部材について詳述する。なお、本発明の摩擦材組成物は、アスベストを含有しないアスベストを含有しない摩擦材組成物、いわゆるノンアスベスト摩擦材組成物である。
【００２５】
［摩擦材組成物］
本発明の摩擦材組成物は、結合材、有機充填材、無機充填材、および繊維基材を含有する摩擦材組成物であり、元素としての銅を含まない、または銅の含有率が０．５質量％を超えないものである。このため、制動時に生成する摩耗粉中に銅を含まない、または極微量であるため、河川や湖を汚染する虞がないものである。
【００２６】
［大気雰囲気下５００℃で加熱した際の質量減少率］
本発明の摩擦材組成物は、有機充填材および結合材を含む。有機充填材および結合材は摩擦に際して発生する熱により熱分解してディスクロータ表面にＴＦを形成する。したがって、軽負荷制動時の摩擦熱に相当する温度におけるこれらの成分の熱分解量をある程度以上とすれば、軽負荷制動時であっても良好なＴＦがディスクロータ表面に形成される。この観点から、本発明摩擦材組成物においては、大気雰囲気下５００℃で加熱した際の質量減少率が５〜２０％の範囲とする。より好ましくは５〜１８％、さらに好ましくは６〜１５％の範囲とする。大気雰囲気下５００℃で加熱した際の質量減少率が５％に満たないと分解する有機充填材の量が乏しく、ディスクロータ表面に良好なＴＦが形成されない。その一方で大気雰囲気下５００℃で加熱した際の質量減少率が２０％を超えると分解する有機充填材の量が過多となり、摩擦材の摩耗が促進される。
【００２７】
摩擦材は、摩擦材組成物を予備成形した予備成形体を熱圧成形、もしくは摩擦材組成物を直接熱圧成形し、必要に応じて熱処理を施して結合材の熱硬化を行って製造される。
このようにして製造された新品の摩擦材においては、摩擦材全体が上記のように大気雰囲気下５００℃で加熱した際の質量減少率が５〜２０％の範囲であればよい。しかしながら、使用された摩擦材においては、制動時の摩擦熱により熱履歴を受けているため、熱履歴を受けた部分を除去した後の摩擦材の部分が、上記のように大気雰囲気下５００℃で加熱した際の質量減少率が５〜２０％の範囲であればよい。
【００２８】
また、摩擦材の製造工程においては、制動時の摩擦熱による熱履歴を予め新品の摩擦材表面に与えて、使用初期より繰り返し使用時とブレーキの効きが変わらないようにするスコーチ処理を行うことがある。このようなスコーチ処理を施された摩擦材は、新品の摩擦材であっても既に熱履歴を受けていることとなる。この場合においても、熱履歴を受けた部分を除去した後の摩擦材の部分が、上記のように大気雰囲気下５００℃で加熱した際の質量減少率が５〜２０％の範囲であればよい。
【００２９】
なお、上記の質量減少率は、スコーチ処理を受けていない新品の摩擦材の場合には、摩擦材表面の表面から削り出した試料を用いて熱重量分析（Thermogravimetric Analysis：ＴＧ）を行った際の質量の減少量から調べることができる。また、スコーチ処理を受けた摩擦材の場合、あるいは繰り返し使用された摩擦材の場合には、熱履歴を受けた部分を除去した後の表面から削り出した試料を用いることで、摩擦材の質量減少率を調べることができる。
【００３０】
摩擦材の５００℃における質量減少率を上記の範囲とするためには、摩擦材に含まれるカシューダストやゴム成分等の有機充填材の量を調整することで行うことができる。すなわち、有機充填材として用いられるカシューダストやゴム成分等は、分解温度が比較的低いため、軽負荷制動時に発生する摩擦熱で分解してディスクロータ表面にＴＦを形成する。したがって、カシューダストやゴム成分等の含有量を調整することで、軽負荷制動時に発生する摩擦熱に相当する、大気雰囲気下５００℃の温度で加熱した際の摩擦材の質量減少量を適正な範囲に調整して、ディスクロータ表面に適量のＴＦを形成することができる。
【００３１】
このような観点から、摩擦材に含まれるカシューダストとゴム成分の合計量は１〜２０質量％とすることが好ましい。１〜１５質量％であることがより好ましく、２〜１０質量％であることがさらに好ましい。なお、カシューダストは、カシューナッツシェルオイルを重合、硬化させたものを粉砕して得られる、通常、摩擦材に用いられるものであればよい。また、ゴム成分としては、例えば、タイヤゴム、アクリルゴム、イソプレンゴム、ＮＢＲ（ニトリルブタジエンゴム）、ＳＢＲ（スチレンブタジエンゴム）等が挙げられ、これらを単独で又は２種類以上を組み合わせて使用することができる。また、カシューダストとゴム成分とを併用する場合には、カシューダストをゴム成分で被覆したものを用いてもよいが、音振性能の観点から、カシューダストとゴム成分を別個に与えてもよい。
【００３２】
［チタン酸塩（無機充填材）］
本発明の摩擦材組成物は無機充填材を含有する。無機充填材は、摩擦材の耐熱性の悪化を避けるために摩擦調整材として含まれるものである。本発明の摩擦材組成物において、無機充填材としてはチタン酸塩を含有する。チタン酸塩は、上記のように制動によって摩擦界面に延び、ＴＦの成分となる作用を有する。
【００３３】
上記チタン酸塩の合計含有率は１０〜３５質量％であることが好ましく、１０〜３０質量％であることがより好ましく、１３〜２５質量％であることがさらに好ましい。チタン酸塩の含有率を１０質量％以上とすることで摩擦係数の安定性が向上し、３５質量％以下とすることで、極端な気孔率上昇を避けることができる。気孔率が極端に上昇してしまうと、摩擦材の機械強度が低下するだけでなく、吸湿による摩擦係数の安定性低下、および摩擦材と相手が錆で固着する危険性が高まる。また、チタン酸塩としては、８チタン酸カリウム、６チタン酸カリウム、チタン酸リチウムカリウム、チタン酸マグネシウムカリウム等を用いることができる。ただし、チタン酸カリウムのみ含有する場合、耐摩耗性の悪化が問題となることがあり、逆にチタン酸リチウムカリウム、あるいはチタン酸マグネシウムカリウムのみ含有する場合は摩擦係数が極端に低下してしまうことが問題となることがある。したがって、チタン酸カリウムだけでなく、チタン酸リチウムカリウム、チタン酸マグネシウムカリウムのうち、少なくとも１種類を含有することが必須である。また、本実施形態の摩擦材組成物に用いることができるチタン酸塩は、極端な特性の悪化を招かない限りであれば、粒度、形状等の制約を受けるものではない。例えば、形状としては針状、板状、粒状、アメーバ状等であっても問題ない。
【００３４】
［珪酸ジルコニウム、酸化ジルコニウム、および酸化マグネシウム（無機充填材）］
また、本発明の摩擦材組成物は、無機充填材として上記チタン酸塩の他に、珪酸ジルコニウム、酸化ジルコニウム、および酸化マグネシウムのうち少なくとも１種類を含有する。珪酸ジルコニウム、酸化ジルコニウム、および酸化マグネシウムは研削材として作用し、珪酸ジルコニウム、酸化ジルコニウム、および酸化マグネシウムの含有量を合計で１１質量％以上とすることで、相手材であるディスクロータへの攻撃性が適切に付与され、新品時のブレーキロータ表面に残る製造時の研磨溝が研磨され、ＴＦが定着し易い面を形成することができる。一方、珪酸ジルコニウム、酸化ジルコニウム、および酸化マグネシウムの含有量が過多となると、相手材であるディスクロータへの攻撃性が過大となりディスクロータの摩耗を引き起こすとともに、摩擦材の強度の低下が著しくなるほか、摩擦時に脱落した研削材が研磨粉として作用して摩擦材の摩耗量が増大することとなる。このため、珪酸ジルコニウム、酸化ジルコニウム、および酸化マグネシウムの含有量を３０質量％以下とすることでこれらの不具合を解する。なお、珪酸ジルコニウム、酸化ジルコニウム、および酸化マグネシウムの含有量は、上記のとおり、合計で１１〜３０質量％とするが、１１〜２５質量％であることがより好ましく、１１〜２２質量％であることがさらに好ましい。
【００３５】
上記の珪酸ジルコニウム、酸化ジルコニウム、および酸化マグネシウムのメジアン径は、０．５〜３０μｍであることが好ましく、０．５〜２０μｍであることがより好ましく、０．５〜１５μｍであることがさらに好ましい。珪酸ジルコニウム、酸化ジルコニウム、および酸化マグネシウムのメジアン径を０．５μｍ以上とすることで良好な摩擦係数、ディスクロータへの攻撃性が発現し、３０μｍ以下とすることで摩擦界面での分散性を高め、摩擦係数を安定化できるだけでなく、相手材への攻撃性が極端に高くなることを回避できる。
【００３６】
なお、上記珪酸ジルコニウム、酸化ジルコニウム、および酸化マグネシウムのメジアン径は、レーザー回折粒度分布測定などの方法を用いて測定することができる。例えば、レーザー回折／散乱式粒子径分布測定装置、商品名：ＬＡ・９２０（株式会社堀場製作所製）で測定することができる。また、本発明の効果を損なわない程度であれば、本実施形態のチタン酸塩、珪酸ジルコニウム、酸化ジルコニウム、および酸化マグネシウムに、通常、摩擦材に用いられる無機充填材を組み合わせて用いることができる。
【００３７】
［その他の無機充填材］
前記のチタン酸塩、珪酸ジルコニウム、酸化ジルコニウム、および酸化マグネシウム以外の無機充填材としては、例えば、硫化錫、二硫化モリブデン、硫化鉄、硫化ビスマス、硫化亜鉛、水酸化カルシウム、酸化カルシウム、炭酸ナトリウム、炭酸カルシウム、炭酸マグネシウム、硫酸バリウム、ドロマイト、コークス、黒鉛、マイカ、酸化鉄、バーミキュライト、硫酸カルシウム、タルク、クレー、ゼオライト、珪酸ジルコニウム、ムライト、クロマイト、酸化チタン、シリカ、γ−アルミナ等の活性アルミナを用いることができ、これらを単独でまたは２種類以上を組み合わせて使用することができる。
【００３８】
無機充填材の総含有量は、チタン酸塩、珪酸ジルコニウム、酸化ジルコニウム、および酸化マグネシウムを含め、摩擦材用組成物において２０〜８０質量％であることが好ましく、３０〜８０質量％であることがより好ましく４０〜８０質量％であることがさらに好ましい。無機充填材の含有量を２０〜８０質量％とすると、耐熱性の悪化を避けることができる。
【００３９】
[繊維基材]
本発明の摩擦材組成物は繊維基材を含有する。繊維基材は摩擦材において補強作用を示すものである。繊維基材としては、有機繊維、無機繊維、金属繊維等が挙げられる。
【００４０】
本発明の摩擦材組成物は有機繊維としてアラミド繊維、アクリル繊維、セルロース繊維、フェノール樹脂繊維等を用いることができ、これらを単独でまたは２種類以上を組み合わせて使用することができる。この中でも、耐熱性、補強効果の観点から、アラミド繊維を用いることが好ましい。
【００４１】
無機繊維としては、ウォラストナイト、セラミック繊維、生分解性セラミック繊維、鉱物繊維、炭素繊維、ガラス繊維、チタン酸カリウム繊維、アルミノシリケート繊維等を用いることができ、１種または２種類以上を組み合わせて用いることができるが、人体への有害性の観点から、吸引性のチタン酸カリウム繊維等を含有しないことが好ましい。
【００４２】
なお、ここでいう鉱物繊維とは、スラグウール等の高炉スラグ、バサルトファイバー等の玄武岩、その他の天然岩石等を主成分として溶融紡糸した人造無機繊維であり、Ａｌ元素を含む天然鉱物であることがより好ましい。具体的には、ＳｉＯ２、Ａｌ２Ｏ３、ＣａＯ、ＭｇＯ、ＦｅＯ、Ｎａ２Ｏ等が含まれるもの、またはこれら化合物が１種または２種以上含有されるものを鉱物繊維として用いることができ、これらのうちＡｌ元素を含むものがより好ましい。摩擦材組成物中に含まれる鉱物繊維全体の平均繊維長が大きくなるほど摩擦組成物中の各成分との接着強度が低下する傾向があるため、鉱物繊維全体の平均繊維長は５００μｍ以下が好ましく、より好ましくは１００〜４００μｍである。ここで、平均繊維長とは、該当する全ての繊維の長さの平均値を示した数平均繊維長のことをいう。例えば２００μｍの平均繊維長とは、摩擦材組成物原料として用いる鉱物繊維を無作為に５０個選択し、光学顕微鏡で繊維長を測定し、その平均値が２００μｍであることを示す。
【００４３】
本発明で用いられる鉱物繊維は、人体有害性の観点で生体溶解性であることが好ましい。ここでいう生体溶解性の鉱物繊維とは、人体内に取り込まれた場合でも短時間で一部分解され体外に排出される特徴を有する鉱物繊維である。具体的には、化学組成がアルカリ酸化物、アルカリ土類酸化物総量（ナトリウム、カリウム、カルシウム、マグネシウム、バリウムの酸化物の総量）が１８質量％以上で、かつ呼吸による短期バイオ永続試験で、２０μｍ以上の繊維の質量半減期が４０日以内または腹膜内試験で過度の発癌性の証拠がないかまたは長期呼吸試験で関連の病原性や腫瘍発生がないことを満たす繊維を示す（ＥＵ指令９７／６９／ＥＣのＮｏｔａ  Ｑ（発癌性適用除外））。このような生体分解性鉱物繊維としては、ＳｉＯ２−Ａｌ２Ｏ３−ＣａＯ−ＭｇＯ−ＦｅＯ−Ｎａ２Ｏ系繊維等が挙げられ、ＳｉＯ２、Ａｌ２Ｏ３、ＣａＯ、ＭｇＯ、ＦｅＯ、Ｎａ２Ｏ等を任意の組み合わせで含有した繊維が挙げられる。市販品としてはLAPINUS FIBERS B.V.製のＲｏｘｕｌシリーズ（「Ｒｏｘｕｌ」は、登録商標。）等が挙げられる。「Ｒｏｘｕｌ」には、ＳｉＯ２、Ａｌ２Ｏ３、ＣａＯ、ＭｇＯ、ＦｅＯ、Ｎａ２Ｏ等が含まれる。
【００４４】
金属繊維としては鉄系繊維、チタン繊維、亜鉛繊維、アルミ繊維等を用いることができ、１種または２種類以上を組み合わせて用いることができる。
【００４５】
繊維基材は、摩擦材組成物中に５〜４０質量％含有することが好ましく、５〜３５質量％含有することがより好ましく、６〜３０質量％含有することがさらに好ましい。繊維基材の含有量を５〜４０質量％とすると、効き特性の著しい低下等の弊害を与えることなく、適度な補強効果を摩擦材に付与する効果がある。
【００４６】
［結合材］
本発明の摩擦材組成物は、結合材を含有する。結合材は、摩擦材組成物に含まれる有機充填材および繊維基材等を一体化して、強度を与えるものである。本実施形態の摩擦材組成物に含まれる結合材としては、通常、摩擦材に用いられる熱硬化性樹脂を用いることができる。熱硬化性樹脂としては、例えば、フェノール樹脂、アクリルゴム変性フェノール樹脂、シリコーンゴム変性フェノール樹脂、カシュー変性フェノール樹脂、エポキシ変性フェノール樹脂、アルキルベンゼン変性フェノール樹脂等の各種変性フェノール樹脂が挙げられ、これらを単独でまたは２種類以上を組み合わせて使用することができる。良好な耐熱性、成形性および摩擦係数を与えることから、フェノール樹脂、アクリルゴム変性フェノール樹脂、シリコーンゴム変性フェノール樹脂、アルキルベンゼン変性フェノール樹脂を用いることが好ましい。
【００４７】
本発明の摩擦材組成物における、結合材の含有量は、５〜２０質量％であることが好ましく、５〜１５質量％であることがより好ましく、５〜１０質量％であることがさらに好ましい。結合材の含有量を５〜２０質量％の範囲とすることで、摩擦材の強度低下をより抑制でき、また、摩擦材の気孔率が減少し、弾性率が高くなることによる鳴き等の音振性能悪化を抑制できる。
【００４８】
[金属粉]
また、本発明の摩擦材組成物には、金属粉を配合することができる。金属粉としては、例えば、鉄粉、錫粉、亜鉛粉、アルミニウム粉等、およびそれらの合金粉等が挙げられ、これらを単独でまたは２種類以上を組み合わせて使用できる。金属粉の含有量は合計で０．５〜５質量％であることが好ましく、０．５〜４質量％であることがより好ましく、１〜４質量％であることがさらに好ましい。金属粉の含有量を合計で０．５質量％以上とすることで、金属粉がディスクロータ表面にＴＦを形成するとともに、新品時ディスクロータの研磨溝を研磨する、あるいは埋めることで、有機充填材やチタン酸塩等、および金属粉によるＴＦが定着し易いディスクロータ面を生成し、軽負荷制動時の摩擦係数が安定する。また、金属粉の合計量を５質量％以下とすることで、過剰な金属間凝着等を抑制し、摩擦材、およびディスクロータの極端な摩耗悪化を避けることができる。
【００４９】
また、本発明の摩擦材組成物に用いることができる金属粉は、極端な特性の悪化を招かない限りであれば、粒度、形状等の制約を受けるものではない。例えば、形状としては一般的なアトマイズ法等で製造された球状であっても、一般的な切削法等で製造された柱状等であっても問題ない。また、金属としての純度は９０％以上であることが好ましいが、金属粉、および摩擦材組成物の長期保管等により金属粉表面が金属酸化物等に変化しても問題ない。
【００５０】
［その他の成分］
また、本発明の摩擦材組成物は、前記の材料以外に、必要に応じてその他の材料を配合することができる。
【００５１】
＜摩擦材および摩擦部材＞
本発明の摩擦材組成物は、自動車等のディスクブレーキパッド、ブレーキライニング等の摩擦材としてまたは本実施形態の摩擦材組成物を目的形状に成形、加工、貼り付け等の工程を施すことによりクラッチフェーシング、電磁ブレーキ、保持ブレーキ等の摩擦材としても使用することができる。
【００５２】
本発明の摩擦材組成物は、摩擦面となる摩擦部材そのものとして用いて摩擦材を得ることができる。それを用いた摩擦材としては、例えば、下記の構成などが挙げられる。
（１）摩擦部材のみの構成
（２）裏金と、該裏金の上に形成させ、摩擦面となる本発明の摩擦材組成物からなる摩擦部材とを有する構成
（３）上記（２）の構成において、裏金と摩擦部材との間に、裏金の接着効果を高めるための表面改質を目的としたプライマー層、裏金と摩擦部材の接着を目的とした接着層をさらに介在させた構成、等が挙げられる。
【００５３】
上記裏金は、摩擦部材の機械的強度の向上のために、通常、摩擦部材として用いるものであり、材質としては、金属または繊維強化プラスチック等を用いることができ、例えば、鉄、ステンレス、無機繊維強化プラスチック、炭素繊維強化プラスチックが挙げられる。プライマー層および接着層としては、通常、ブレーキシュー等の摩擦部材に用いられるものであればよい。
【００５４】
本発明の摩擦材組成物は、一般に使用されている方法を用いて摩擦材を製造することができ、本発明の摩擦材組成物を加熱加圧成形して製造することができる。詳細には、例えば、本実施形態の摩擦材組成物をレーディゲミキサー（「レーディゲ」は、登録商標。）、加圧ニーダー、アイリッヒミキサー（「アイリッヒ」は、登録商標。）等の混合機を用いて均一に混合し、この混合物を成形金型にて予備成形し、得られた予備成形物を成形温度１３０〜１６０℃、成形圧力２０〜５０ＭＰａ、成形時間２〜１０分間の条件で成形し、得られた成形物を１５０〜２５０℃で２〜１０時間熱処理することにより本実施形態の摩擦材を得ることができる。なお、必要に応じて塗装、スコーチ処理、研磨処理等を行ってもよい。
【００５５】
本発明の摩擦材組成物は、摩擦係数の安定性や高温での耐摩耗性等に優れるため、ディスクブレーキパッドやブレーキライニング等の摩擦部材の「上張り材」として有用であり、さらに摩擦部材の「下張り材」として成形して用いることもできる。
なお、「上張り材」とは、摩擦部材の摩擦面となる摩擦材であり、「下張り材」とは、摩擦部材の摩擦面となる摩擦材と裏金との間に介在する、摩擦材と裏金との接着部付近の剪断強度、耐クラック性向上を目的とした層のことである。
【実施例】
【００５６】
以下、実施例により本発明をさらに詳細に説明する。本発明は何らこれらに限定されるものではない。
【００５７】
＜実施例１〜７および比較例１〜６＞
［ディスクブレーキパッドの作製］
表１および２に示す配合比率にしたがって材料を配合し、実施例１〜７および比較例１〜６の摩擦材組成物を得た。
【００５８】
この摩擦材組成物をレーディゲミキサー（株式会社マツボー製、商品名：レーディゲミキサーＭ２０）で混合し、この混合物を成形プレス（王子機械工業株式会社製）で予備成形し、得られた予備成形物を成形温度１４５℃、成形圧力３５ＭＰａ、成形時間５分間の条件で成形プレス（三起精工株式会社製）を用いて、日立オートモティブシステムズ株式会社製の裏金（鉄製）とともに加熱加圧成形し、得られた成形品を２００℃で４．５時間熱処理し、ロータリー研磨機を用いて研磨し、５００℃のスコーチ処理を行って、ディスクブレーキパッド（摩擦材の厚さ９．５ｍｍ、摩擦材投影面積５２ｃｍ２）を得た。
【００５９】
なお、実施例および比較例において使用した各種材料は次のとおりである。
[結合材]
・樹脂Ａ（フェノール樹脂）：日立化成株式会社製ＨＰ４９１ＵＰ
・樹脂Ｂ（フェノール樹脂）：日立化成株式会社製ＰＲ１９５０Ｗ
[有機充填材]
・カシューダスト：東北化工株式会社製ＦＦ−１０５１
・ゴム成分Ａ（タイヤゴム粉）：株式会社カークエスト製粉末ＴＰＡ
・ゴム成分Ｂ（ニトリルブタジエンゴム）：日本ゼオン株式会社製Ｎｉｐｏｌ１４１１
[無機充填材]
・チタン酸塩Ａ（８チタン酸カリウム）：大塚化学株式会社製テラセスＴＦ−Ｓ
・チタン酸塩Ｂ（チタン酸リチウムカリウム）：大塚化学株式会社製テラセスＬ
・チタン酸塩Ｃ（チタン酸マグネシウムカリウム）：大塚化学株式会社製テラセスＰＣＳ
・硫酸バリウム
・黒鉛
・硫化錫
・マイカ
・水酸化カルシウム
・研削材Ａ（珪酸ジルコニウム）：第一稀元素化学工業株式会社製ＭＺ１０００Ｂ
・研削材Ｂ（酸化ジルコニウム）：第一稀元素化学工業株式会社製ＢＲ−ＱＺ
・研削材Ｃ（酸化マグネシウム）：協和化学工業株式会社製工業用酸化マグネシウム２０００
[繊維基材]
・アラミド繊維（有機繊維）
・鉱物繊維（無機繊維）
[金属粉、金属繊維]
・鉄繊維：ＧＭＴ製＃０
・亜鉛粉：福田金属箔粉工業株式会社製Ｚｎ−Ａｔ−２００
・錫粉：山石金属株式会社製ＡＴ−Ｓｎ Ｎｏ.２００
・アルミニウム粉：山石金属株式会社製ＶＡ−４０
【００６０】
［５００℃重量減少率の評価］
前記の方法で作製した実施例１〜７および比較例１〜６のディスクブレーキパッドについて、ＴＦ形成成分となり得る有機充填材の含有量の指標として、５００℃における重量減少量を熱重量分析（Thermogravimetric Analysis：ＴＧ）を用いて評価した。重量減少率は、重量減少量／熱重量分析前の重量として算出した。評価には新品時摩擦材表面から２〜３ｍｍ深さの層から採取した試料を用いた。なお、試料の削り出しにはフライスカッターやエンドミル等を用いることができる。また、削り出した試料の粒度が大きい場合は、乳鉢等を用いて熱重量分析に適した粒度に調整できる。上記の熱重量分析は、株式会社リガク製Thermo plus EVO TG8120等を用いることができる。測定雰囲気は大気、測定温度範囲は２５〜８００℃、昇温速度は１０℃／分。試料量１０ｍｇ、試料容器はアルミナ製のものを用いることが推奨される。ここで、５００℃重量減少率の評価について、１１〜１５％を優秀として「◎」、５％〜１０％および１６〜２０％を良好として「○」、０〜４％および２１％以上を不適として「×」を表１および表２にそれぞれ記載した。
【００６１】
また、実施例１〜７および比較例１〜６のディスクブレーキパッドについて、ブレーキダイナモ試験機（新日本特機株式会社製）を用いて各種性能の評価を行った。実験には、一般的なピンスライド式のコレット型キャリパーおよび株式会社キリウ製ベンチレーテッドディスクローター（ＦＣ２５０（ねずみ鋳鉄））を用い、日産自動車株式会社製、スカイラインＶ３５の半分の慣性モーメントで評価を行った。
【００６２】
[効き特性の評価]
試験は車速４０ｋｍ/ｈ、０．１Ｇの制動をブレーキ開始時のディスクロータ温度５０℃で１００回繰り返し、制動１００回目の摩擦係数を評価した。一般的に、新品時の摩擦材の表面は馴らされていないためディスクロータとの接触面積が小さく、さらにＴＦも形成されていないため摩擦係数が低いものとなる。制動の繰り返しとともに摩擦係数が上昇し安定するが、上記のような車速や減速度、ディスクロータ温度が低い軽負荷制動では摩擦係数が安定し難い。ここで、摩擦係数の評価について、０．３７〜０．４３を優秀として「◎」、０．３４〜０．３６および０．４４〜０．４７を良好として「○」、０．３４未満および０．４８以上を不適として「×」を表１および表２にそれぞれ記載した。
【００６３】
[耐摩耗性の評価]
試験はＪＡＳＯ  Ｃ４２７に準拠し、制動前ブレーキ温度が４００℃におけるディスクパッドの摩耗量をそれぞれ計測し、耐摩耗性として評価した。ここで、摩耗量の評価について、０．６０ｍｍ未満を優秀として「◎」、０．６０〜０．９９ｍｍを良好として「○」、１.００ｍｍ以上を不適として「×」を表１および表２にそれぞれ記載した。
【００６４】
【表１】
2020073650.tif 000002
【００６５】
【表２】
2020073650.tif 000003
【００６６】
実施例１〜７は、銅を含有する比較例６と同水準の摩擦係数、耐摩耗性を示した。また、実施例１〜７は、５００℃での重量減少が少ない比較例１、チタン酸塩としてチタン酸カリウムしか含有しない比較例２、チタン酸塩としてチタン酸リチウムカリウムしか含有しない比較例３、チタン酸カリウムとチタン酸リチウムカリウムを両方含有するが合計量が少ない比較例４、５００℃での重量減少が極端に多い比較例５に対して摩擦係数、および耐摩耗性が優れることは明らかである。
【産業上の利用可能性】
【００６７】
本発明の摩擦材組成物は従来品と比較して、環境負荷の高い銅を用いなくとも、軽負荷制動でも適正量のＴＦを形成することで安定した摩擦係数を発現するため、一般的な乗用車向けには勿論、回生協調ブレーキ搭載の乗用車用ブレーキパッドなどの摩擦材および摩擦部材に好適である。
【手続補正書】
【提出日】令和1年11月29日(2019.11.29)
【手続補正１】
【補正対象書類名】特許請求の範囲
【補正対象項目名】全文
【補正方法】変更
【補正の内容】
【特許請求の範囲】
【請求項１】
結合材、有機充填材、無機充填材、および繊維基材を含有する摩擦材組成物であり、
元素としての銅を含まない、または銅の含有率が０．５質量％を超えず、
チタン酸カリウムを含有し、
さらにチタン酸リチウムカリウム、チタン酸マグネシウムカリウムのうち少なくとも１種類を含有し、
前記チタン酸カリウムおよび前記チタン酸リチウムカリウム、チタン酸マグネシウムカリウムのうち少なくとも１種類の合計が１０〜３５質量％であり、
大気雰囲気下５００℃で加熱した際の質量減少率が１１〜１５％である摩擦材組成物。
【請求項２】
珪酸ジルコニウム、酸化ジルコニウム、酸化マグネシウムのうち少なくとも１種類を１１〜３０質量％含有する、請求項１に記載の摩擦材組成物。
【請求項３】
金属粉、あるいは金属繊維として鉄、錫、亜鉛、アルミニウムのうち少なくとも１種類を０．５〜５質量％含有する、請求項１または２に記載の摩擦材組成物。
【請求項４】
結合材、有機充填材、無機充填材、および繊維基材を含有し、
元素としての銅を含まない、または銅の含有率が０．５質量％を超えず、
チタン酸カリウムを含有し、
さらにチタン酸リチウムカリウム、チタン酸マグネシウムカリウムのうち少なくとも１種類を含有し、
前記チタン酸カリウムおよび前記チタン酸リチウムカリウム、チタン酸マグネシウムカリウムのうち少なくとも１種類の合計が１０〜３５質量％である摩擦材組成物を成形してなる摩擦材であって、
大気雰囲気下５００℃で加熱した際の質量減少率が１１〜１５％である部分を有する摩擦材。
【請求項５】
前記摩擦材組成物が、珪酸ジルコニウム、酸化ジルコニウム、酸化マグネシウムのうち少なくとも１種類を１１〜３０質量％含有する、請求項４に記載の摩擦材。
【請求項６】
前記摩擦材組成物が、金属粉、あるいは金属繊維として鉄、錫、亜鉛、アルミニウムのうち少なくとも１種類を０．５〜５質量％含有する、請求項４または５に記載の摩擦材。
【請求項７】
請求項４〜６のいずれかに記載の摩擦材と裏金とを一体化してなる摩擦部材。